(57)【特許請求の範囲】
【請求項１】
通常無色または淡色のロイコ染料、加熱により該ロイコ染料を発色させこれを再加熱して消色させる可逆性顕色剤、およびバナジル基が中心に配位したフタロシアニン化合物とバナジル基が中心に配位したナフタロシアニン化合物とから選ばれる少なくとも１種の化合物を含有することを特徴とするレーザー光記録型可逆性感熱記録材料。
【請求項２】
ロイコ染料、可逆性顕色剤、およびバナジル基が中心に配位したフタロシアニン化合物とバナジル基が中心に配位したナフタロシアニン化合物とから選ばれる少なくとも１種の化合物が同一層にある、請求項１に記載のレーザー光記録型可逆性感熱記録材料。
【請求項３】
バナジル基が中心に配位したフタロシアニン化合物とバナジル基が中心に配位したナフタロシアニン化合物とから選ばれる少なくとも１種の化合物が、アルキル基、エーテル結合を有する置換基、チオエーテル結合を有する置換基の内、少なくとも何れか１種の置換基を少なくとも４つ有することを特徴とする請求項１または２記載のレーザー光記録型可逆性感熱記録材料。
【発明の詳細な説明】
【０００１】
【発明の属する技術分野】
本発明は、熱エネルギーを制御することにより色調が可逆的に変化する可逆性感熱記録材料に関するものである。
【０００２】
【従来の技術】
近年、一時的な画像の形成が行なえ、不要となった時にはその画像の消去が出来るようにした可逆性感熱記録材料が注目されている。その代表的なものとしては、特開平６−２１０９５４号公報、特開平６−１７１２２５号公報、特開平７−６８９３３号公報、特開平７−６８９３４号公報等に記載されている、通常無色ないし淡色のロイコ染料と、加熱によりこのロイコ染料を発色させ、これを再加熱して消色させる可逆性を有する顕色剤を用いた可逆性感熱記録材料が知られている。
【０００３】
ところが、このような従来の可逆性感熱記録材料は、加熱による画像の記録と消去を繰り返すと、特にサーマルヘッドを用いた場合、表面が加熱されながらこすられるため、記録層表面に傷が発生し、それがひどくなると均一な画像が記録できないという不都合が見られていた。これに対し、特開平６−３４４６７３号公報、特開平８−１５６４１０号公報では、そうした可逆性感熱記録材料の表面に保護層を設け、サーマルヘッドを用いた際の記録層表面の傷を低減させることが提案されている。しかし、従来の可逆性感熱記録材料に保護層を設けただけでは、記録及び消去回数が多くなると、対傷性が十分とは言い難い場合がある。また、可逆性感熱記録層にサーマルヘッドのような熱と圧力が同時に加わる方式で記録と消去を繰り返すと、可逆性感熱記録層が温度及び圧力を受けて可逆的熱発色組成物が溶出したり、層破壊を起こして記録濃度が低下するといったトラブルがあった。
【０００４】
このようなサーマルヘッドによる劣化を低減させる方法として、特開昭５７−８２０８８号公報や特開昭６４−１４０７７号公報には、塩化ビニル−酢酸ビニル共重合体のような樹脂母材中に高級脂肪酸等の有機低分子物質を分散した可逆性を有する感熱記録材料において、カーボンブラックや赤外線吸収色素を含有させ、レーザー光により記録する方法が開示されている。この方法によれば非接触の印字が可能となるが、画像が光の散乱により形成されるいわゆる白濁型であるため、コントラストが低く視認性に劣るものであった。
【０００５】
これに対して、特開平５−８５３７号公報や特開平１１−１５１８５６号公報には、可逆性を有する感熱記録材料としてロイコ染料と可逆性顕色剤を用い、種々の光熱変換材料と組み合わせた上で、近赤外レーザー光により記録する系が提案されている。この系においては確かに明確な画像コントラストが得られるが、実用上の重要な課題である、高感度な画像の形成と消去および１０００回以上の繰り返し性は検証されていない。実際、本発明者らの追試によれば、Ｃｒ等の金属蒸着膜を光熱変換材料とした場合には、近赤外レーザー光の波長に合わせて選択的に高い吸光度を持たせることが出来ないため記録感度が低い。また特開平１１−１５１８５６号公報に記載の層構成も、記録感度の点で十分なものとは言えない。同公報の実施例では１００回の印字と消色の繰り返し後に、記録面を観察して記録状態、消去状態のムラがなく、良好な状態であると述べているが、実用上必要な１０００回以上の繰り返し性については、何ら検証されてもいないし保証されるものでもない。そもそも光熱変換色素を用い、近赤外レーザー光のエネルギーを熱に変換して記録を行う技術は、ＣＤ−Ｒ等のライトワンス型の記録材料に向けて研究が集中されてきており、多数回の書き換えを行う記録はもっぱら無機材料に頼っている。光熱変換色素を用いて、近赤外レーザー光により１０００回以上もの多数回の繰り返しを可能にするための技術的指針は全く与えられていないのが現状である。
【０００６】
【発明が解決しようとする課題】
本発明の課題は明瞭なコントラストを持つ画像を、高い感度で、かつ１０００回以上の多数回に渡って、安定的に繰り返し形成消去可能な可逆性感熱記録材料を提供することである。
【０００７】
【課題を解決するための手段】
本発明者らはこれらの課題を解決すべく検討した結果、通常無色または淡色のロイコ染料、加熱により該ロイコ染料を発色させこれを再加熱して消色させる可逆性顕色剤、およびバナジル基が中心に配位したフタロシアニン化合物とバナジル基が中心に配位したナフタロシアニン化合物とから選ばれる少なくとも１種の化合物を含有することを特徴とするレーザー光記録型可逆性感熱記録材料により、上記の課題が解決されることを見いだした。
【０００８】
【発明の実施の形態】
本発明によれば、明瞭なコントラストを持つ画像を、高い感度で、かつ１０００回以上の多数回に渡って、安定的に繰り返し形成消去可能な可逆性感熱記録材料が提供される。
【０００９】
光熱変換色素を用いて、近赤外レーザー光により１０００回以上繰り返して、画像を記録、消去する可逆性感熱記録材料には、高い耐熱性及び耐レーザー光特性が必要である。本発明者らは、本記録材料の構成要素について、その耐熱性と耐レーザー光特性を検討した結果、光熱変換色素の耐レーザー光特性が、多数回の記録、消去に対して最も重要な因子であることを見いだした。光熱変換色素の耐レーザー光特性が低いと、少ない繰り返し時点で色素が劣化し、レーザー光を熱に変換する効率が低下して、画像の記録や消去ができなくなる。光熱変換色素のこのような特性は従来測定されたことがない。日光や蛍光灯に対する耐光性には、励起状態にある色素と三重項酸素の反応や、一重項酸素の発生とそれに対する反応が関与するので、耐レーザー光特性を予測するデータとして用いることは合理性を欠く。そこで本発明者らは、光熱変換色素を用いて、近赤外レーザー光により１０００回以上もの多数回の繰り返しを可能にするための技術を鋭意検討いた結果、光熱変換色素として、バナジル基が中心に配位したフタロシアニン化合物とバナジル基が中心に配位したナフタロシアニン化合物とから選ばれる少なくとも１種の化合物を含有する事により、本発明の課題が解決できることを見いだした。更に、ロイコ染料、可逆性顕色剤、およびバナジル基が中心に配位したフタロシアニン化合物とバナジル基が中心に配位したナフタロシアニン化合物とから選ばれる少なくとも１種の化合物が同一層にある事によって、高い感度で良好なコントラストが得られることを見いだした。
【００１０】
本発明に係わるバナジル基が中心に配位したフタロシアニン化合物とバナジル基が中心に配位したナフタロシアニン化合物とは、吸収波長の調節、溶媒への溶解度の向上、耐光性の改良等の目的で、芳香環に置換基を有しても良い。置換基としては、アルキル基、アシル基、アシルオキシ基、アリール基、アルキルアミノ基、アリールアミノ基、アリールカルボニルアミノ基、アルキルエーテル基、アルキルチオエーテル基、アリールエーテル基、アリールチオエーテル基、アミド基、アミノ基、アルキルエステル基、アリールエステル基、塩素原子、フッ素原子、シアノ基、ニトロ基、スルホニル基、スルホン酸基、ピリジル基、アミノカルボニル基等が挙げられる。芳香環に置換基が二つ以上ある場合に、それらは同一であっても異なっていてもよく、また置換基同士が結合して環を形成しても良い。
【００１１】
特に、近赤外吸収色素をロイコ染料及び可逆性顕色剤と同一の層に含有する場合は有機溶媒への溶解度又は分散性が望まれる為、アルキル基、アルキルエーテル基、アルキルチオエーテル基、アリールエーテル基、アリールチオエーテル基の何れか１種の置換基を４つ以上有するフタロシアニン化合物、ナフタロシアニン化合物が好ましい。アルキル基としては、炭素数４〜１２の直鎖又は分岐のアルキル基が好ましい。更に、置換基としてアミド基、アミノ基、ニトロ基、塩素原子、フッ素原子等を有することにより、吸収波長の調節、耐光性向上を行うことができる。
【００１２】
バナジル基が中心に配位したフタロシアニン化合物、バナジル基が中心に配位したナフタロシアニン化合物の具体的な例としては、バナジルフタロシアニン、バナジル２，９，１６，２３−テトラ−ｔ−ブチル−２９Ｈ，３１Ｈ−フタロシアニン、バナジル２，９，１６，２３−テトラアセチル−２９Ｈ，３１Ｈ−フタロシアニン、バナジル２，９，１６，２３−テトラクロル−２９Ｈ，３１Ｈ−フタロシアニン、バナジル２，９，１６，２３−テトラフルオロ−２９Ｈ，３１Ｈ−フタロシアニン、バナジル２，９，１６，２３−テトラニトロ−２９Ｈ，３１Ｈ−フタロシアニン、バナジル２，９，１６，２３−テトラフェノキシ−２９Ｈ，３１Ｈ−フタロシアニン、バナジル２，９，１６，２３−テトラフェノキシカルボニル−２９Ｈ，３１Ｈ−フタロシアニン、バナジル２，９，１６，２３−アセチルオキシ−２９Ｈ，３１Ｈ−フタロシアニン、バナジル２，９，１６，２３−アセチルアミノ−２９Ｈ，３１Ｈ−フタロシアニン、バナジル２，９，１６，２３−テトラフェニルチオ−２９Ｈ，３１Ｈ−フタロシアニン、バナジル２，９，１６，２３−（４−ピリジルメトキシ）−２９Ｈ，３１Ｈ−フタロシアニン、バナジル２，３，９，１０，１６，１７，２３，２４−オクタキス（オクチルオキシ）−２９Ｈ，３１Ｈ−フタロシアニン、バナジル２，１１，２０，２９−テトラ−ｔ−ブチル−２，３−ナフタロシアニン、バナジル３，１０，１７，２４−テトラ−ｔ−ブチル−１，８，１５，２２−テトラキス（ジメチルアミノ）−２９Ｈ，３１Ｈ−フタロシアニン、バナジル５，１４，２３，３２−テトラフェニル−２，３−ナフタロシアニン、バナジル５，９，１４，１８，２３，２７，３２，３６−オクタブトキシ−２，３−ナフタロシアニン、バナジル５，９，１４，１８，２３，２７，３２，３６−オクタブチルチオ−２，３−ナフタロシアニン、バナジルフタロシアニンテトラスルホン酸テトラナトリウム塩、バナジルテトラキス（４−クミルフェノキシ）フタロシアニン等が挙げられるがこれに限定されるものではない。
【００１３】
可視部にも若干の吸収を有する光熱変換色素は使用量が多すぎるとコントラストの低下をもたらす。その為、４００ｎｍから７００ｎｍの平均透過率が６０％以上確保できるよう、光熱変換色素の使用量を設定することが好ましい。また、光熱変換色素は、２種類以上を混合して用いることもできる。
【００１４】
光熱変換色素は、ロイコ染料と可逆性顕色剤を含有する層に対して、同一の層か隣接する層の少なくとも一方に含有されることが好ましく、同一の層に含有されることが良好な感度を得る上でより好ましい。
【００１５】
本発明に係わるロイコ染料の具体的な例としては、例えば下記に挙げるものがあるが、本発明はこれに限定されるものではない。
【００１６】
３−ジエチルアミノ−７−ｏ−クロロフェニルアミノフルオラン、３−ジエチルアミノ−７−ｍ−クロロフェニルアミノフルオラン、３−ジエチルアミノ−７−ｐ−クロロフェニルアミノフルオラン、３−ジエチルアミノ−７−ｏ−フルオロフェニルアミノフルオラン、３−ジエチルアミノ−７−ｍ−フルオロフェニルアミノフルオラン、３−ジエチルアミノ−７−ｐ−フルオロフェニルアミノフルオラン、３−ジ−ｎ−ブチルアミノ−７−ｍ−クロロフェニルアミノフルオラン、３−ジ−ｎ−ブチルアミノ−７−ｐ−クロロフェニルアミノフルオラン、３−ジ−ｎ−ブチルアミノ−７−ｏ−フルオロフェニルアミノフルオラン、３−ジ−ｎ−ブチルアミノ−７−ｍ−フルオロフェニルアミノフルオラン、３−ジ−ｎ−ブチルアミノ−７−ｐ−フルオロフェニルアミノフルオラン、
【００１７】
３−ジエチルアミノ−６−メチル−７−フェニルアミノフルオラン、３−ジエチルアミノ−６−メチル−７−ｏ−クロロフェニルアミノフルオラン、３−ジエチルアミノ−６−メチル−７−ｍ−クロロフェニルアミノフルオラン、３−ジエチルアミノ−６−メチル−７−ｐ−クロロフェニルアミノフルオラン、３−ジエチルアミノ−６−メチル−７−ｏ−フルオロフェニルアミノフルオラン、３−ジエチルアミノ−６−メチル−７−ｏ−トリルアミノフルオラン、３−ジエチルアミノ−６−メチル−７−ｍ−トリルアミノフルオラン、３−ジエチルアミノ−６−メチル−７−ｐ−トリルアミノフルオラン、３−ジエチルアミノ−６−メチル−７−ｏ−トリフルオロメチルフェニルアミノフルオラン、３−ジエチルアミノ−６−メチル−７−ｍ−トリフルオロメチルフェニルアミノフルオラン、３−ジエチルアミノ−６−メチル−７−ｐ−アセチルフェニルアミノフルオラン、３−ジエチルアミノ−６−メトキシ−７−フェニルアミノフルオラン、３−ジエチルアミノ−６−エトキシ−７−フェニルアミノフルオラン、
【００１８】
３−ジ−ｎ−ブチルアミノ−６−メチル−７−フェニルアミノフルオラン、３−ジ−ｎ−ブチルアミノ−６−メチル−７−ｏ−トリルアミノフルオラン、３−ジ−ｎ−ブチルアミノ−６−メチル−７−ｍ−トリルアミノフルオラン、３−ジ−ｎ−ブチルアミノ−６−メチル−７−ｐ−トリルアミノフルオラン、３−ジ−ｎ−ブチルアミノ−６−メチル−７−ｏ−クロロフェニルアミノフルオラン、３−ジ−ｎ−ブチルアミノ−６−メチル−７−ｍ−クロロフェニルアミノフルオラン、３−ジ−ｎ−ブチルアミノ−６−メチル−７−ｐ−クロロフェニルアミノフルオラン、３−ジ−ｎ−ブチルアミノ−６−メチル−７−ｏ−フルオロフェニルアミノフルオラン、３−ジ−ｎ−ブチルアミノ−６−メチル−７−ｍ−フルオロフェニルアミノフルオラン、３−ジ−ｎ−ブチルアミノ−６−メチル−７−ｐ−フルオロフェニルアミノフルオラン、３−ジ−ｎ−ブチルアミノ−６−メチル−７−ｏ−トリフルオロメチルフェニルアミノフルオラン、３−ジ−ｎ−ブチルアミノ−６−メチル−７−ｍ−トリフルオロメチルフェニルアミノフルオラン、３−ジ−ｎ−ブチルアミノ−６−メチル−７−ｐ−トリフルオロメチルフェニルアミノフルオラン、３−ジ−ｎ−ブチルアミノ−６−メトキシ−７−フェニルアミノフルオラン、３−ジ−ｎ−ブチルアミノ−６−エトキシ−７−フェニルアミノフルオラン、
【００１９】
３−ジ−ｎ−ペンチルアミノ−６−メチル−７−フェニルアミノフルオラン、３−ジ−ｎ−ペンチルアミノ−６−メチル−７−ｍ−トリフルオロメチルフェニルアミノフルオラン、３−ピロリジル−６−メチル−７−フェニルアミノフルオラン、３−ピぺリジル−６−メチル−７−フェニルアミノフルオラン、３−Ｎ−メチル−Ｎ−イソペンチルアミノ−６−メチル−７−フェニルアミノフルオラン、３−Ｎ−メチル−Ｎ−シクロヘキシルアミノ−６−メチル−７−フェニルアミノフルオラン、３−Ｎ−メチル−Ｎ−ｎ−ブチルアミノ−６−メチル−７−フェニルアミノフルオラン、３−Ｎ−メチル−Ｎ−ｎ−プロピルアミノ−６−メチル−７−フェニルアミノフルオラン、３−Ｎ−エチル−Ｎ−イソペンチルアミノ−６−メチル−７−フェニルアミノフルオラン、３−Ｎ−エチル−Ｎ−イソペンチルアミノ−６−メチル−７−ｏ−クロロフェニルアミノフルオラン、３−Ｎ−エチル−Ｎ−ｐ−トリルアミノ−６−メチル−７−フェニルアミノフルオラン、３−Ｎ−エチル−Ｎ−（４−エトキシブチル）アミノ−６−メチル−７−フェニルアミノフルオラン、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、
【００２０】
３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−ビス（２−フェニルインドール−３−イル）−５−ジメチルアミノフタリド、３−ｐ−ジメチルアミノフェニル−３−（１−メチルピロール−２−イル）−６−ジメチルアミノフタリド、
【００２１】
３−（２−エトキシ−４−アミノフェニル）−３−（１−エチル−２−メチルインドール−３−イル）−４−アザフタリド、３−（２−エトキシ−４−メチルアミノフェニル）−３−（１−エチル−２−メチルインドール−３−イル）−４−アザフタリド、３−（２−エトキシ−４−エチルアミノフェニル）−３−（１−エチル−２−メチルインドール−３−イル）−４−アザフタリド、３−（２−エトキシ−４−プロピルアミノフェニル）−３−（１−エチル−２−メチルインドール−３−イル）−４−アザフタリド、３−（２−エトキシ−４−ヘキシルアミノフェニル）−３−（１−エチル−２−メチルインドール−３−イル）−４−アザフタリド、３−（２−エトキシ−４−ジメチルアミノフェニル）−３−（１−エチル−２−メチルインドール−３−イル）−４−アザフタリド、３−（２−エトキシ−４−ジエチルアミノフェニル）−３−（１−エチル−２−メチルインドール−３−イル）−４−アザフタリド、３−（２−エトキシ−４−ジプロピルアミノフェニル）−３−（１−エチル−２−メチルインドール−３−イル）−４−アザフタリド、３−（２−エトキシ−４−ジヘキシルアミノフェニル）−３−（１−エチル−２−メチルインドール−３−イル）−４−アザフタリド、３−（２−エトキシ−４−フェニルアミノフェニル）−３−（１−エチル−２−メチルインドール−３−イル）−４−アザフタリド、３−（２−エトキシ−４−ピリジルフェニル）−３−（１−エチル−２−メチルインドール−３−イル）−４−アザフタリド、３−（３−エトキシ−４−ジエチルアミノフェニル）−３−（１−エチル−２−メチルインドール−３−イル）−４−アザフタリド、
【００２２】
３−（２−メチル−４−ジエチルアミノフェニル）−３−（１−エチル−２−メチルインドール−３−イル）−４−アザフタリド、３−（２−エチル−４−ジエチルアミノフェニル）−３−（１−エチル−２−メチルインドール−３−イル）−４−アザフタリド、３−（２−プロピル−４−ジエチルアミノフェニル）−３−（１−エチル−２−メチルインドール−３−イル）−４−アザフタリド、３−（２−ブチル−４−ジエチルアミノフェニル）−３−（１−エチル−２−メチルインドール−３−イル）−４−アザフタリド、３−（２−ペンチル−４−ジエチルアミノフェニル）−３−（１−エチル−２−メチルインドール−３−イル）−４−アザフタリド、３−（２−ヘキシル−４−ジエチルアミノフェニル）−３−（１−エチル−２−メチルインドール−３−イル）−４−アザフタリド、３−（２−シクロヘキシル−４−ジエチルアミノフェニル）−３−（１−エチル−２−メチルインドール−３−イル）−４−アザフタリド、３−（２−シアノ−４−ジエチルアミノフェニル）−３−（１−エチル−２−メチルインドール−３−イル）−４−アザフタリド、３−（２−ニトロ−４−ジエチルアミノフェニル）−３−（１−エチル−２−メチルインドール−３−イル）−４−アザフタリド、３−（２−クロロ−４−ジエチルアミノフェニル）−３−（１−エチル−２−メチルインドール−３−イル）−４−アザフタリド、３−（２−ブロモ−４−ジエチルアミノフェニル）−３−（１−エチル−２−メチルインドール−３−イル）−４−アザフタリド、３−（２−メチル−４−ジエチルアミノフェニル）−３−（１−エチル−２−メチルインドール−３−イル）−４−アザフタリド、３−（２−エトキシ−４−ジエチルアミノフェニル）−３−（２−メチルインドール−３−イル）−４−アザフタリド、３−（２−エトキシ−４−ジエチルアミノフェニル）−３−（１−メチル−２−メチルインドール−３−イル）−４−アザフタリド、３−（２−エトキシ−４−ジエチルアミノフェニル）−３−（１−プロピル−２−メチルインドール−３−イル）−４−アザフタリド、３−（２−エトキシ−４−ジエチルアミノフェニル）−３−（１−ブチル−２−メチルインドール−３−イル）−４−アザフタリド、３−（２−エトキシ−４−ジエチルアミノフェニル）−３−（１−ペンチル−２−メチルインドール−３−イル）−４−アザフタリド、
【００２３】
３−（２−エトキシ−４−ジエチルアミノフェニル）−３−（１−ヘキシル−２−メチルインドール−３−イル）−４−アザフタリド、３−（２−エトキシ−４−ジエチルアミノフェニル）−３−（１−ヘプチル−２−メチルインドール−３−イル）−４−アザフタリド、３−（２−エトキシ−４−ジエチルアミノフェニル）−３−（１−オクチル−２−メチルインドール−３−イル）−４−アザフタリド、３−（２−エトキシ−４−ジエチルアミノフェニル）−３−（１−ノニル−２−メチルインドール−３−イル）−４−アザフタリド、３−（２−エトキシ−４−ジエチルアミノフェニル）−３−（１−イソプロピル−２−メチルインドール−３−イル）−４−アザフタリド、３−（２−エトキシ−４−ジエチルアミノフェニル）−３−（１−イソブチル−２−メチルインドール−３−イル）−４−アザフタリド、３−（２−エトキシ−４−ジエチルアミノフェニル）−３−（１−イソペンチル−２−メチルインドール−３−イル）−４−アザフタリド、
【００２４】
３−（２−エトキシ−４−ジエチルアミノフェニル）−３−（１−メチル−２−エチルインドール−３−イル）−４−アザフタリド、３−（２−エトキシ−４−ジエチルアミノフェニル）−３−（１−エチル−２−プロピルインドール−３−イル）−４−アザフタリド、３−（２−エトキシ−４−ジエチルアミノフェニル）−３−（１−エチル−２−ブチルインドール−３−イル）−４−アザフタリド、３−（２−エトキシ−４−ジエチルアミノフェニル）−３−（１−エチル−２−ペンチルインドール−３−イル）−４−アザフタリド、３−（２−エトキシ−４−ジエチルアミノフェニル）−３−（１−エチル−２−ヘキシルインドール−３−イル）−４−アザフタリド、３−（２−エトキシ−４−ジエチルアミノフェニル）−３−（１−エチル−２−イソプロピルインドール−３−イル）−４−アザフタリド、３−（２−エトキシ−４−ジエチルアミノフェニル）−３−（１−エチル−２−イソブチルインドール−３−イル）−４−アザフタリド、３−（２−エトキシ−４−ジエチルアミノフェニル）−３−（１−エチル−２−フェニルインドール−３−イル）−４−アザフタリド、
【００２５】
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン、ベンゾイルロイコメチレンブルー、ｐ−ニトロベンゾイルロイコメチレンブルー、３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン等が挙げられる。
【００２６】
前記のロイコ染料はそれぞれ１種又は２種以上を混合して使用してもよい。また他の色相に発色するロイコ染料を混合することにより調色も行うことができる。
【００２７】
本発明に係わる可逆性顕色剤としては下記一般式（１）で示される化合物が好ましいが、本発明はこれに限定されるものではない。
【００２８】
【化１】
0003781691.tif 000002
【００２９】
一般式（１）で表される化合物中、Ｘ1及びＸ2はそれぞれ同じであっても、異なってもよい酸素原子、硫黄原子又は両末端に炭化水素原子団を含まない−ＣＯＮＨ−結合を最小構成単位とする二価の基を表す。Ｒ1は単結合又は炭素数１から１２の二価の炭化水素基を表す。Ｒ2は炭素数１から１８の二価の炭化水素基を表す。好ましくは炭素数１から４の二価の炭化水素基である。Ｒ3は炭素数１から２４の一価の炭化水素基を表し、好ましくは炭素数６から２４の炭化水素基であり、より好ましくは炭素数８から２４の炭化水素基である。更に、Ｒ1、Ｒ2及びＲ3の炭素数の和が１１以上３５以下である場合が特に好ましい。Ｒ1、Ｒ2及びＲ3は主として、各々アルキレン基及びアルキル基を表す。Ｒ1の場合は、芳香環を含んでいてもよい。ｆは０から４の整数を表し、ｆが２以上のとき繰り返されるＲ2及びＸ2は同一であっても異なっていてもよい。
【００３０】
一般式（１）中のＸ1、Ｘ2は両末端に炭化水素原子団を含まない−ＣＯＮＨ−結合を最小構成単位とする二価の基を含むが、その具体例としては、ジアシルアミン（−ＣＯＮＨＣＯ−）、ジアシルヒドラジン（−ＣＯＮＨＮＨＣＯ−）、しゅう酸ジアミド（−ＮＨＣＯＣＯＮＨ−）、アシル尿素（−ＣＯＮＨＣＯＮＨ−、−ＮＨＣＯＮＨＣＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ2ＮＨＣＯ−）、１−アシルアミノ−１−ウレイドメタン（−ＣＯＮＨＣＨ2ＮＨＣＯＮＨ−、−ＮＨＣＯＮＨＣＨ2 ＮＨＣＯ−）、マロンアミド（−ＮＨＣＯＣＨ2 ＣＯＮＨ−）、３−アシルカルバジン酸エステル（−ＣＯＮＨＮＨＣＯＯ−、−ＯＣＯＮＨＮＨＣＯ−）等の基が挙げられるが、好ましくはジアシルヒドラジン、しゅう酸ジアミド、アシルセミカルバジドである。
【００３１】
本発明に係わる可逆性顕色剤の具体的な例としては以下の構造式（１−１）から構造式（１−１６）に挙げるが、本発明はこれに限定されるものではない。
【００３２】
【化２】
0003781691.tif 000003
【００３３】
【化３】
0003781691.tif 000004
【００３４】
本発明に係わる可逆性顕色剤はそれぞれ１種又は２種以上を混合して使用してもよく、通常無色ないし淡色のロイコ染料に対する使用量は、５〜５０００質量％、好ましくは１０〜３０００質量％である。
【００３５】
次に本発明の可逆性感熱記録材料の具体的製造方法について述べるが、本発明はこれに限定されるものではない。
【００３６】
本発明の可逆性感熱記録材料の製造方法の具体例としては、通常無色ないし淡色のロイコ染料、可逆性顕色剤、光熱変換色素を主成分とし、これらを支持体上に塗布或いは印刷して可逆性感熱記録層を形成する方法が挙げられる。
【００３７】
通常無色ないし淡色のロイコ染料、可逆性顕色剤、光熱変換色素を可逆性感熱記録層に含有させる方法としては、各々の化合物を単独で溶媒に溶解もしくは分散媒に分散してから混合する方法、各々の化合物を混ぜ合わせてから溶媒に溶解もしくは分散媒に分散する方法、各々の化合物を加熱溶解し均一化した後冷却し、溶媒に溶解もしくは分散媒に分散する方法等により混合液を作り、支持体上に塗布又は印刷後乾燥することにより層を形成する事ができる。
【００３８】
光熱変換色素をロイコ染料及び可逆性顕色剤と異なる層中に含有する場合は、光熱変換色素を単独又はバインダーと共に分散し、可逆性顕色剤を含有する層と隣接する層中に含有することが好ましい。
【００３９】
また、可逆性感熱記録層の強度を向上する等の目的でバインダーを可逆性感熱記録層中に添加する事も可能である。バインダーの具体例としては、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体のアルカリ塩、エチレン／無水マレイン酸共重合体のアルカリ塩、ポリ酢酸ビニル、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体、エチレン／塩化ビニル共重合体、ポリ塩化ビニル、エチレン／塩化ビニリデン共重合体、ポリ塩化ビニリデン、ポリカーボネート、ポリビニルブチラール等が挙げられる。これらのバインダーの役割は、組成物の各素材が印字、消去の熱印加によって片寄ることなく均一に分散した状態を保つことにある。したがって、バインダー樹脂には耐熱性の高い樹脂を用いることが好ましい。最近になって、プリペイドカード、ストアドカードといった付加価値の高い可逆性感熱記録材料が用いられることが多くなり、それに伴い、耐熱性、耐水性、さらには接着性といった高耐久品が要求されるようになってきている。このような要求に対しては、硬化性樹脂は特に好ましい。
【００４０】
硬化性樹脂としては、例えば熱硬化性樹脂、電子線硬化樹脂、紫外線硬化樹脂等が挙げられる。熱硬化性樹脂としては、例えばフェノキシ樹脂、ポリビニルブチラール樹脂、セルロースアセテートプロピオネート樹脂等の水酸基、カルボキシル基が架橋剤と反応し、硬化するものが挙げられる。この際の架橋剤としては、例えば、イソシアネート類、アミン類、フェノール類、エポキシ類等が挙げられる。
【００４１】
電子線及び紫外線硬化樹脂に用いられるモノマーとしては、アクリル系に代表される単官能性モノマー、二官能モノマー、多官能モノマー等が挙げられるが、特に紫外線架橋の際には光重合開始剤、光重合促進剤を用いる。
【００４２】
可逆性感熱記録材料の老化を防止する目的で、ゴム製品等にも用いられている老化防止剤を添加することもできる。また、老化防止剤を可逆性感熱記録層の上層又は下層に含有させることもできる。光熱変換色素の紫外線による劣化を防止する目的で、光熱変換色素を含有する層または光熱変換色素を含有する層の上層に、老化防止剤を含有させることもできる。老化防止剤としては、ｐ，ｐ′−ジアミノジフェニルメタン、アルドール−α−ナフチルアミン、Ｎ，Ｎ’−ジフェニル−ｐ−フェニレンジアミン等のアミン化合物、ヒドロキノンモノベンジルエーテル、１，１−ビス（ｐ−ヒドロキシフェニル）シクロヘキサン等のフェノール化合物、ベンゾトリアゾール化合物、トリアジン化合物、ベンゾフェノン化合物、ベンゾエート化合物等が挙げられる。その他、ｏ−フェニレンチオ尿素、２−アミノベンゾイミダゾールの亜鉛塩、ジブチルチオカルバミン酸ニッケル、酸化亜鉛、パラフィン等が挙げられる。また、これらの老化防止剤構造を有するモノマーを重合の一成分として含むポリマーや、ポリマー主鎖に老化防止剤構造をグラフト化したものも用いることができる。２種類以上の老化防止剤を組み合わせて用いることもできる。
【００４３】
また、可逆性感熱記録層の発色感度及び消色温度を調節するための添加剤として、熱可融性物質を可逆性感熱記録層中に含有させることができる。６０℃〜２００℃の融点を有するものが好ましく、特に８０℃〜１８０℃の融点を有するものが好ましい。一般の感熱記録紙に用いられている増感剤を使用することもできる。例えば、Ｎ−ヒドロキシメチルステアリン酸アミド、ステアリン酸アミド、パルミチン酸アミド等のワックス類、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２′−ビス（４−メトキシフェノキシ）ジエチルエーテル、ビス（４−メトキシフェニル）エーテル等のポリエーテル化合物、炭酸ジフェニル、シュウ酸ジベンジル、シュウ酸ビス（ｐ−メチルベンジル）エステル等の炭酸又はシュウ酸ジエステル誘導体等を併用して添加することができる。
【００４４】
本発明の可逆性感熱記録材料に用いられる支持体としては、紙、各種不織布、織布、合成樹脂フィルム、合成樹脂ラミネート紙、合成紙、金属箔、ガラス等、あるいはこれらを組み合わせた複合シートを目的に応じて任意に用いることができるし、更に、透明、半透明或いは不透明のいずれであってもよい。また、これらに限定されるものでもない。
【００４５】
本発明の可逆性感熱記録材料の層構成は、可逆性感熱記録層と支持体の間に中間層を設けることもできる。この場合、保護層や中間層は２層ないしは３層以上の複数の層から構成されていてもよい。更に可逆性感熱記録層中、他の層、可逆性感熱記録層が設けられている面や反対側の面等に、電気的、磁気的、光学的に情報が記録可能な材料を含んでもよい。また、可逆性感熱記録層が設けられている面と反対側の面にカール防止、帯電防止を目的としてバックコート層を設けることもできる。
【００４６】
また、可逆性感熱記録層、保護層、中間層には、ケイソウ土、タルク、カオリン、焼成カオリン、炭酸カルシウム、炭酸マグネシウム、酸化チタン、酸化亜鉛、酸化ケイ素、水酸化アルミニウム、尿素−ホルマリン樹脂等の顔料、その他に、ステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類、ジオクチルスルホコハク酸ナトリウム等の分散剤、界面活性剤、蛍光染料等を含有させることもできる。
【００４７】
【実施例】
以下実施例によって本発明を更に詳しく説明するが、本発明はこの実施例に限定されるものではない。なお、実施例中の部数は質量基準である。
【００４８】
実施例１
３−ジエチルアミノ−６−メチル−７−ｍ−トリフルオロメチルフェニルアミノフルオラン（山田化学（株）製、ＢＬＡＣＫ  １００）２０部、Ｎ−［３−（ｐ−ヒドロキシフェニル）プロピオノ］−Ｎ′−ｎ−ドコサノヒドラジド１００部、ポリエステルポリオール（大日本インキ化学工業（株）製、バーノックＤ−２９３−７０）５０部、硬化剤（日本ポリウレタン（株）製、コロネートＨＬ）５０部、メチルエチルケトン３００部、トルエン３００部にバナジル２，１１，２０，２９−テトラ−ｔ−ブチル−２，３−ナフタロシアニン（アルドリッチ製）１部をそれぞれ添加し、ガラスビーズと共にペイントシェーカーで５時間粉砕し分散液を得た。上記の分散液をポリエチレンテレフタレート（ＰＥＴ）シートに固形分７ｇ／ｍ2となる様に塗工し、乾燥して可逆性感熱記録材料を得た。
【００４９】
[印字消去試験]
実施例１の可逆性感熱記録材料を２５℃プラスマイナス１℃の温度条件下において、８３０ｎｍの波長の半導体レーザーを用いて発色させ、発色部の濃度をマクベスＲＤ９１８により求めた。次に、発色部を消色させるエネルギーのレーザー光を照射して発色部を消色させ、消色部の濃度をマクベスＲＤ９１８により求め、消し残り及び消去時のレーザーによる発色（消去かぶり）は消色部を目視によりを確認した。発色濃度と消色濃度の差（１回目のコントラストとする）は０．５５であった。同様の操作によって発色と消色を繰り返し、２００回目と１０００回目についてそのコントラストを求めたところ、それぞれ０．５３と０．５２であった。
【００５０】
実施例２
実施例１に用いたバナジル２，１１，２０，２９−テトラ−ｔ−ブチル−２，３−ナフタロシアニンをバナジル３，１０，１７，２４−テトラ−ｔ−ブチル−１，８，１５，２２−テトラキス（ジメチルアミノ）−２９Ｈ，３１Ｈ−フタロシアニンに変更した以外は、実施例１と同様にして実施例２の可逆性感熱記録材料を得た。
【００５１】
実施例３
実施例１に用いたバナジル２，１１，２０，２９−テトラ−ｔ−ブチル−２，３−ナフタロシアニンをバナジル２，９，２６，２３−テトラフェノキシ−２９Ｈ，３１Ｈ−フタロシアニンに変更した以外は、実施例１と同様にして実施例３の可逆性感熱記録材料を得た。
【００５２】
実施例４
実施例１に用いたバナジル２，１１，２０，２９−テトラ−ｔ−ブチル−２，３−ナフタロシアニンをバナジル５，１４，２３，３２−テトラフェニル−２，３−ナフタロシアニンに変更した以外は、実施例１と同様にして実施例４の可逆性感熱記録材料を得た。
【００５３】
実施例５
実施例１に用いたバナジル２，１１，２０，２９−テトラ−ｔ−ブチル−２，３−ナフタロシアニンをバナジル５，９，１４，１８，２３，２７，３２，３６−オクタブトキシ−２，３−ナフタロシアニンに変更した以外は、実施例１と同様にして実施例５の可逆性感熱記録材料を得た。
【００５４】
実施例６
実施例１に用いたバナジル２，１１，２０，２９−テトラ−ｔ−ブチル−２，３−ナフタロシアニンをバナジル２，１１，２０，２９−テトラ−ｔ−アミルチオ−２，３−ナフタロシアニンに変更した以外は、実施例１と同様にして実施例６の可逆性感熱記録材料を得た。
【００５５】
実施例７
実施例１に用いたバナジル２，１１，２０，２９−テトラ−ｔ−ブチル−２，３−ナフタロシアニンをバナジル２，１１，２０，２９−テトラニトロ−５，９，１４，１８，２３，２７，３２，３６−オクタブトキシ−２，３−ナフタロシアニンに変更した以外は、実施例１と同様にして実施例７の可逆性感熱記録材料を得た。
【００５６】
比較例１
実施例１に用いたバナジル２，１１，２０，２９−テトラ−ｔ−ブチル−２，３−ナフタロシアニンをスズ（II）２，３−ナフタロシアニンジクロリドに変更した以外は、実施例１と同様にして比較例１の可逆性感熱記録材料を得た。
【００５７】
比較例２
実施例１に用いたバナジル２，１１，２０，２９−テトラ−ｔ−ブチル−２，３−ナフタロシアニンをシリコン２，３−ナフタロシアニン−ビス（トリヘキシルシロキシドに変更した以外は、実施例１と同様にして比較例２の可逆性感熱記録材料を得た。
【００５８】
比較例３
実施例１に用いたバナジル２，１１，２０，２９−テトラ−ｔ−ブチル−２，３−ナフタロシアニンをシリコン２，３−ナフタロシアニン−ジ−オクチルオキシドに変更した以外は、実施例１と同様にして比較例３の可逆性感熱記録材料を得た。
【００５９】
比較例４
実施例１に用いたバナジル２，１１，２０，２９−テトラ−ｔ−ブチル−２，３−ナフタロシアニンをジンク２，１１，２０，２９−テトラ−ｔ−ブチル−２，３−ナフタロシアニンに変更した以外は、実施例１と同様にして比較例４の可逆性感熱記録材料を得た。
【００６０】
比較例５
実施例１に用いたバナジル２，１１，２０，２９−テトラ−ｔ−ブチル−２，３−ナフタロシアニンをコバルト２，１１，２０，２９−テトラ−ｔ−ブチル−２，３−ナフタロシアニンに変更した以外は、実施例１と同様にして比較例５の可逆性感熱記録材料を得た。
【００６１】
［評価］
実施例２〜７、比較例１〜５についても実施例１と同様に繰り返し試験を行い、消去部の目視判定は、完全消去が○、消し残りが△、消去かぶりが×とした。コントラストの値については０．６以上を◎、０．４以上０．６未満を○、０．３以上０．４未満を△、０．３未満を×として、実施例１と併せて結果を表１に示す。
【００６２】
【表１】
0003781691.tif 000005
【００６３】
表１の結果から明らかな様に、バナジル基が中心に配位したフタロシアニン化合物とバナジル基が中心に配位したナフタロシアニン化合物とから選ばれる少なくとも１種の化合物を含有する実施例のサンプルは１０００回繰り返し印字した後においても明瞭なコントラストが得られた。
【００６４】
【発明の効果】
本発明によれば、明瞭なコントラストを持つ画像を、高い感度で、かつ１０００回以上の多数回に渡って、安定的に繰り返し形成消去可能な可逆性感熱記録材料が得られる。